(57)【特許請求の範囲】
【請求項１】
調理器の上部に配置する調理器用のトッププレートであって，
該トッププレートは，透明なガラス層と，該ガラス層の下面に配設したパール調層と，該パール調層の下面に配設した遮光層とからなり，
また，上記トッププレートは，上記調理器に設けられた光源の上方に，上記パール調層が設けられ，上記遮光層を設けていない視認窓を有し，
上記視認窓は，上記光源の未発光時においては，上記光源を隠すことができ，かつ，上記光源の発光時においては，上記光源の発光を上記視認窓から視認することができるよう構成されていることを特徴とする調理器用のトッププレート。
【請求項２】
請求項１において，上記パール調層は，酸化チタン，酸化ジルコニウム，又は酸化鉄により無機顔料を被覆してなるパール調材料を含有していることを特徴とする調理器用のトッププレート。
【請求項３】
請求項１又は２において，上記視認窓は，上記光源の上部に該光源の設置位置に沿って，１個以上設けてあることを特徴とする調理器用のトッププレート。
【請求項４】
請求項１〜３のいずれか１項において，上記光源の一端と上記視認窓の一端とを結ぶ直線と，鉛直方向とのなす角度が０〜７０°であることを特徴とする調理器用のトッププレート。
【発明の詳細な説明】
【０００１】
【技術分野】
本発明は，電磁調理器などの調理器の上部に配置する調理器用のトッププレートに関する。
【０００２】
【従来技術】
従来より，調理器の上部に配置するトッププレートとしては，黒色系の色ガラス板あるいは透明のガラス板の表面又は裏面に，黒色系の遮光層を設けたものがある。このように構成するのは，調理器に設けた光源や内部の機器が見えないようにしつつ，内部からの発光を透過させるためである。
また，トッププレートの意匠性を高めるため，遮光層を装飾性の高いものにするような工夫がなされている。特に，トッププレートの意匠性を高めるため，遮光層に加えて美しい光沢を有する装飾層を設ける場合もある。
【０００３】
更に，調理器が電磁調理器の場合には，光を通す必要がないため，透光性のないトッププレートを用いる場合もある。ところが，近年，上記調理器においては，その通電状態などの作動状態を示す光源を，トッププレートの下方に配設する場合がある。この場合，上記トッププレートを介して光源の光を視認できるよう構成すべく，透光性のあるトッププレートを用いる必要がある。
即ち，例えば，透明なガラス板の下面に上記装飾層を設けたトッププレートを用いる。
【０００４】
【解決しようとする課題】
しかしながら，かかるトッププレートを用いた場合，光源が発光しているときに，該光源から発せられる光を上方から視認することができるが，上記光源が発光していないときにも，光源を含む調理器の内部が，トッププレートの上方から透けて見えることがある。これにより，調理器の外観意匠性が低下してしまう。
【０００５】
また，上記装飾層の下面に光を遮る遮光層を配設することにより，上記トッププレートの透けを防ぐと共に，上記装飾層の効果を向上させることができる。
しかし，この場合には，上記光源が発光しているときにも，その光がトッププレートを充分に透過することができず，上記光源の発光を上方から視認することが困難となる。
【０００６】
更に，近年，調理器の外観の色あいとして，黒色系ではなく，明るい光沢のある色あいのものが求められている。ところが，トッププレートに，明るい色あいの色ガラス板や装飾層を用いても，トッププレートの下方の調理器の内部が透けて見えてしまうおそれがある。
【０００７】
本発明は，かかる従来の問題点に鑑みてなされたもので，調理器に設けられた光源の発光を確実に視認することができ，かつ，外観意匠性に優れた調理器用のトッププレートを提供しようとするものである。
【０００８】
【課題の解決手段】
本発明は，調理器の上部に配置する調理器用のトッププレートであって，
該トッププレートは，透明なガラス層と，該ガラス層の下面に配設したパール調層と，該パール調層の下面に配設した遮光層とからなり，
また，上記トッププレートは，上記調理器に設けられた光源の上方に，上記パール調層が設けられ，上記遮光層を設けていない視認窓を有し，
上記視認窓は，上記光源の未発光時においては，上記光源を隠すことができ，かつ，上記光源の発光時においては，上記光源の発光を上記視認窓から視認することができるよう構成されていることを特徴とする調理器用のトッププレートにある（請求項１）。
【０００９】
上記トッププレートは，上記視認窓を有するため，上記光源の光を上記遮光層によって遮ることなく，上方へ透過させることができる。それ故，上記光源の発光を確実に視認することができる。
【００１０】
また，上記トッププレートは，上記視認窓以外の部分において，上記遮光層を配設してなる。そのため，可視光が上記トッププレートの下方へ侵入することを防ぐことができる。更に，上記トッププレートは，上記パール調層を設けてなり，該パール調層は可視光を乱反射させる。これにより，外部からの可視光は，殆どパール調層を透過しない。
そのため，光源が発光していないとき，光源や調理器の内部は，上記視認窓からも殆ど見えず，しかも，視認窓自体も目立たない。これにより，トッププレートは，上記パール調層によって，全面にわたって略均一な外観を表出することができる。
【００１１】
このように，上記光源の発光時においては，上記光源の発光を上記視認窓から確実に視認することができ，かつ，上記光源の未発光時においては，上記光源を隠すことができる。特に，黒色系でない明るいパール調の色あいのトッププレートとする場合にも，上述の効果を充分に発揮することができる。
また，上記トッププレートは，上記パール調層を有するため，上記ガラス層を介して上面から見たとき，パール調の外観を表出する。それ故，上記トッププレートは外観意匠性に優れている。
【００１２】
以上のごとく，本発明によれば，調理器に設けられた光源の発光を確実に視認することができ，かつ，外観意匠性に優れた調理器用のトッププレートを提供することができる。
【００１３】
【発明の実施の形態】
本発明（請求項１）において，上記ガラス層は，透光性低膨張ガラスセラミックスからなることが好ましい。
また，上記パール調層は，例えば，パール調材料と，シリコーンレジン又はシリカ質ゾルとの混合物を，上記ガラス層に塗布し焼成することにより，形成することができる。
【００１４】
また，上記遮光層は，例えば，遮光性材料を，上記パール調層に塗布し，焼成することにより，形成することができる。上記遮光性材料としては，例えば，チタン酸アルミニウム，低膨張ガラスフラックス及び無機顔料を有機バインダーでペースト化したものを用いることができる。また，遮光性材料として，ラスター絵付け材料を用いることもできる。ラスターとは，有機金属化合物の希釈溶液である。
【００１５】
遮光層は，パール調層と同時に焼結させたものであってもよいし，パール調層の焼結後に別途焼結させたものであってもよい。
或いは，上記パール調層は，例えば，パール調材料と耐熱樹脂との混合物を，上記ガラス層に塗布し，乾燥・硬化処理することにより形成することができる。また，遮光層は，耐熱塗料など耐熱性を有し遮光性のある材料を塗布し，乾燥・硬化処理することにより形成することができる。
【００１６】
また，遮光層の色をパール調層と同系色とすることにより，上品なパール調装飾効果が得られる。
また，上記光源は，例えば，上記調理器における通電の有無，温度，各種警告の有無等を示す。
【００１７】
また，上記調理器としては，例えば，電磁調理器，電熱器，ハロゲンヒーター，ラジェントヒーター等がある。
なお，本明細書において，「上」，「下」の語は，実際に調理器のトッププレートとして使用する状態を基準として用いる。
【００１８】
また，上記パール調層は，酸化チタン，酸化ジルコニウム，又は酸化鉄により無機顔料を被覆してなるパール調材料を含有していることが好ましい（請求項２）。この場合には，一層外観意匠性に優れた調理器用のトッププレートを得ることができる。
上記無機顔料としては，例えば，カオリン，タルク，セリサイト，ピロフェライト，天然雲母，合成雲母，酸化アルミニウムなどがある。
上記無機顔料の色は特に限定されず，パール調層はその無機顔料の色にパール調を加味した色を呈する。
【００１９】
また，上記視認窓は，上記光源の上部に該光源の設置位置に沿って，１個以上設けてあってもよい（請求項３）。この場合にも，光源の発光を確実に視認することができ，かつ，外観意匠性に優れた調理器用のトッププレートを提供することができる。
【００２０】
また，上記光源の一端と上記視認窓の一端とを結ぶ直線と，鉛直方向とのなす角度が０〜７０°であることが好ましい（請求項４）。この場合には，より確実に，光源の発光を視認することができ，かつ，外観意匠性に優れた調理器用のトッププレートを得ることができる。
上記角度が７０°を超える場合には，光源が発光していないときにも，該光源がトッププレートの上方から見えるおそれがあり，調理器の外観意匠性を低下させるおそれがある。
【００２２】
【実施例】
（実施例１）
本発明の実施例にかかる調理器用のトッププレートにつき，図１〜図４を用いて説明する。
本例のトッププレート１は，図１〜図３に示すごとく，電磁式の調理器１０の上部に配置する調理器用のトッププレートである。
【００２３】
該トッププレート１は，透明なガラス層１１と，該ガラス層１１の下面１１１に配設したパール調層１２と，該パール調層１２の下面１２１に配設した遮光層１３とからなる。
また，上記トッププレート１は，上記調理器１０に設けられた光源２の上方に，上記遮光層１３を設けていない視認窓１５を有する。
上記光源２は，図１，図２に示すごとく，調理器１０の電磁コイル３の周囲に形成されている。そして，光源２の上方に，上記視認窓１５を形成した窓形成領域１４が設けられている。
【００２４】
上記ガラス層１１は，透光性低膨張ガラスセラミックスからなる。即ち，例えば，上記ガラス層１１には，主結晶相がβ−石英固溶体を析出し，熱膨張係数が６．５×１０−７／℃（３０〜３８０℃）の商品名「ネオセラムＮ−０」（以下，「Ｎ−０」という。）を用いることができる。
【００２５】
また，上記パール調層１２は，パール調材料と，耐熱樹脂との混合物を，上記ガラス層１１に塗布し焼成することにより，形成することができる。
上記パール調材料は，酸化チタン（ＴｉＯ），酸化ジルコニウム（ＺｒＯ2），又は酸化鉄（Ｆｅ2Ｏ3）により無機顔料を被覆してなる。また，上記耐熱樹脂としては，シリコーンレジン等がある。
【００２６】
上記無機顔料としては，例えば，カオリン，タルク，セリサイト，ピロフェライト，天然雲母，合成雲母，酸化アルミニウムなどがある。
上記無機顔料の色は特に限定されず，パール調層１２はその無機顔料の色にパール調を加味した色を呈する。
【００２７】
また，上記遮光層１３は，遮光性材料を，上記パール調層１２に塗布し，焼成することにより，形成することができる。上記遮光性材料としては，チタン酸アルミニウム，低膨張ガラスフラックス及び無機顔料を有機バインダーでペースト化したものを用いることができる。また，遮光性材料として，ラスター絵付け材料を用いることもできる。ラスターとは，有機金属化合物の希釈溶液である。
【００２８】
遮光層１３は，パール調層１２と同時に焼結させたものであってもよいし，パール調層１２の焼結後に別途焼結させたものであってもよい。
或いは，上記パール調層１２は，例えば，パール調材料と耐熱樹脂との混合物を，上記ガラス層１１に塗布し，乾燥・硬化処理することにより形成することができる。また，遮光層１３は，耐熱塗料など耐熱性を有し遮光性のある材料を塗布し，乾燥・硬化処理することにより形成することができる。
【００２９】
また，遮光層１３の色をパール調層１２と同系色とすることにより，上品なパール調装飾効果が得られる。
また，上記光源２は，本例においては，上記調理器１０の通電状態を示す。また，調理器１０に通電する電流が大きいほど，上記光源２の光量が大きくなるよう構成することもできる。
【００３０】
また，図２，図３に示すごとく，上記視認窓１５は，上記光源２の上部に該光源２の設置位置に沿って，１個以上設けてある。即ち，短冊状の視認窓１５が一定の間隔をもって複数配置してある。
また，図４に示すごとく，上記光源２の一端２１と上記視認窓１５の一端１４１とを結ぶ直線Ｌと，鉛直方向Ｍとのなす角度αが０〜７０°である。
【００３１】
本例のトッププレート１の製造方法の一例について具体的に説明する。
まず，希薄なチタン酸水溶液中に，無機顔料としてのマイカ紛体を懸濁させ，７０〜１００℃に加温し，チタン塩を加水分解してマイカ粉体表面に水和酸化チタン粒子を析出させ，その後７００℃〜１０００℃で焼成する。これにより，酸化チタンをマイカに被覆してなるパール調材料を得る。
【００３２】
次に，パール調材料５重量％と，シリコーンレジン（有機溶剤５０重量％含有）１５重量％と，有機溶剤７６重量％と，増粘用樹脂４重量％とを混練して，ペースト状のパール調絵具を調製する。
次に，図１に示すごとく，上記パール調絵具をガラス層１１（Ｎ−０）の下面１１１に印刷して，パール調層１２を形成する。これを８５０℃で焼成してパール調層１２を焼結させる。
【００３３】
次に，チタン酸アルミニウム４５重量％と，Ｆｅ−Ｃｒ−Ｃｏ黒色無機顔料１０重量％と，低膨張ガラスフラックス４５重量％とを，有機バインダー４０重量％を用いて混練して，ペースト状の遮光性材料を調製する。これを，上記パール調層１２の下面１２１に印刷して遮光層１３を形成する。
このようにして，ガラス層１１の下面１１１にパール調層１２及び遮光層１３を形成したものを８５０℃にて焼成して，パール調層１２と遮光層１３とを同時に焼結させる。以上により，図１〜図３に示す調理器用のトッププレート１を得る。
【００３４】
次に，本例の作用効果につき説明する。
上記トッププレート１は，図１〜図４に示すごとく，上記視認窓１５を有するため，上記光源２の光を上記遮光層１３によって遮ることなく，上方へ透過させることができる。それ故，上記光源２の発光を確実に視認することができる。
【００３５】
また，上記トッププレート１は，上記視認窓１５以外の部分において，上記遮光層１３を配設してなる。そのため，上記トッププレート１の下方へ外部の光が侵入することを防ぐことができ，上記光源２が発光していない場合において，該光源２を暗い状態に保つことができる。更に，上記トッププレート１は，上記パール調層１２を設けてなり，該パール調層１２は光を乱反射させる。これにより，外部からの可視光は，殆どパール調層１２を透過しない。
【００３６】
そのため，光源２が発光していないとき，光源２や調理器１０の内部は，上記視認窓１５からも殆ど見えず，しかも，視認窓１５自体も目立たない。これにより，トッププレート１は，上記パール調層１２によって，全面にわたって略均一な外観を表出することができる。
即ち，光源２が発光していないとき，上記視認窓１５が目立つことがなく，外観的にもフラットな印象を与える上面を構成し，調理器１０の外観意匠性を向上させることができる。
【００３７】
このように，上記光源２の発光時においては，上記光源２の発光を上記視認窓１５から確実に視認することができ，かつ，上記光源２の未発光時においては，上記光源２を隠し，外観意匠性を向上させることができる。特に，黒色系でない明るいパール調の色あいのトッププレート１とする場合にも，上述の効果を充分に発揮することができる。
また，上記トッププレート１は，上記パール調層１２を有するため，上記ガラス層１１を介して上面１１２から見たとき，パール調の外観を表出する。それ故，上記トッププレート１は外観意匠性に優れている。
【００３８】
また，上記パール調層１２は，酸化チタン，酸化ジルコニウム，又は酸化鉄により無機顔料を被覆してなるパール調材料を含有しているため，明るい光沢のある色あいを示し，一層外観意匠性に優れた調理器用のトッププレート１を得ることができる。
【００４１】
以上のごとく，本発明によれば，調理器に設けられた光源の発光を確実に視認することができ，かつ，外観意匠性に優れた調理器用のトッププレートを提供することができる。
【００４２】
（実施例２）
本例は，図５に示すごとく，パール調層１２を部分的に形成しないことにより模様表出部１６を設けてなる調理器用のトッププレート１の例である。
上記模様表出部１６は，上記トッププレート１の上面１１２に，例えば，幾何学模様，文字，或いはモチーフなどの模様を表出する。
【００４３】
上記模様表出部１６は，図５に示すごとく，上記トッププレート１の視認窓１５を形成した領域にも，他の部分と同様に形成されている。例えば，上記模様表出部１６は，上記視認窓１５を形成した領域を含む上記トッププレート１の全面に，均一に水玉模様等を形成している。
その他は，実施例１と同様である。
【００４４】
本例の場合には，上記のごとく，トッププレート１の上面１１２に所望の模様を形成することができるため，一層外観意匠性を向上させることができる。
また，上記模様表出部１６を，上記視認窓１５を形成した領域にも他の部分と同様に形成しているため，上記視認窓１５を一層目立たなくすることができる。
【００４５】
また，上記視認窓１５を形成した領域に形成された模様表出部１６の面積が，比較的小さいため，発光していない光源２がトッププレート１の上面１１２から見えることを防ぐことができる。
上記模様表出部１６の面積が大きくなると，上記視認窓１５と上記模様表出部１６とが重なる部分が多くなる。かかる重なり部分１７は，上記パール調表出部１２も上記遮光層１３も形成されていない透明な部分である。そのため，上記重なり部分１７の面積が大きくなると，発光していない光源２であっても，トッププレート１の上面１１２から見えてしまうおそれがある。
その他，実施例１と同様の作用効果を奏する。
【００４６】
（実施例３）
本例においては，パール調層及び遮熱層とを，焼き付けることなく，ガラス層の下面に形成することにより，本発明にかかる調理器用のトッププレートを製造する方法につき説明する。
【００４７】
まず，パール調材料５重量％と，耐熱樹脂（有機溶剤５０重量％含有）９５重量％とを混練して，ペースト状のパール調絵具を調製する。次に，図１に示すごとく，上記パール調絵具をガラス層１１（Ｎ−０）の下面１１１に印刷してパール調層１２を形成する。
【００４８】
次に，Ｆｅ−Ｃｒ−Ｃｏ黒色無機顔料３０重量％と，耐熱樹脂（有機溶剤５０重量％含有）７０重量％とを混合して，ペースト状の遮光性材料を調製する。これを，上記パール調層１２の下面１２１に印刷して，遮光層１３を形成する。
このようにして，ガラス層１１の下面１１１にパール調層１２及び遮光層１３を形成したものを２００℃に加熱し，パール調層１２及び遮光層１３を同時に硬化させる。以上により調理器用のトッププレート１を得る。
本例によっても，実施例１と同様の作用効果を奏するトッププレートを得ることができる。
【００４９】
なお，光源の形状，配置等は，上記実施例１に示したも以外にも，例えば，円環状形，正方形，長方形，三角形，その他任意の形状，配置等とすることができる。そして，上記光源の形状，配置等に応じて，窓形成領域が設けられる。
【図面の簡単な説明】
【図１】実施例１における，調理器の上部に配置したトッププレートの断面図。
【図２】実施例１における，調理器の上部に配置したトッププレートの上面図。
【図３】図２のＡ−Ａ線矢視断面図。
【図４】実施例１における，窓形成領域の形成範囲の説明図。
【図５】実施例２における，トッププレートの断面図。
【符号の説明】
１．．．トッププレート，
１０．．．調理器，
１１．．．ガラス層，
１２．．．パール調層，
１３．．．遮光層，
１４．．．窓形成領域，
１５．．．視認窓，
１６．．．模様表出部，
２．．．光源，
【図１】
0004310948.tif 000002
【図２】
0004310948.tif 000003
【図３】
0004310948.tif 000004
【図４】
0004310948.tif 000005
【図５】
0004310948.tif 000006